계속 해서 , 보호 절연 층 ( 56 ) 상 에 막 두께 1 . 5 μ m 의 아크릴 층 을 도포 하 고 , 상기 아크릴 층 을 선택 적 으로 노광 함 으로써 평탄 화 절연 층 ( 57 ) 을 형성 하 였 다 ( 도 2 g 참조 ) . 또한 , 질소 분위기 하 에 250 ℃ 에서 1 시간 의 열처리 를 행함 으로써 , 아크릴 층 으로 이루어지 는 평탄 화 절연 층 ( 57 ) 을 소성 하 여 굳혔 다 .